(57)【要約】【課題】有機ＥＬ素子において、耐久性を向上させる。【解決手段】２つの電極１１、１７の間に、電極間への電界の印加により発光する発光層１４を含む複数の有機層１２〜１６備えた有機ＥＬ素子１において、２つの電極１１、１７の少なくとも一方の電極１１の内部または有機層側に電極１１に隣接し、かつ導電性の有機層の内部に、発光層１４からの発光光により局在プラズモンを生じる複数の金属微粒子２１を備え、この複数の金属微粒子２１の少なくとも一部が、発光層１４の近傍に位置するように配置する。また、金属微粒子２１として、発光層１４から発光される発光光に対する散乱断面積σsが、発光光に対する吸収断面積σAよりも大きいものを用いる。【選択図】図１
2011175948.tif 000002
【特許請求の範囲】
【請求項１】
２つの電極の間に、該電極間への電界の印加により発光する発光層を含む複数の有機層を備えてなる有機エレクトロルミネッセンス素子であって、
前記２つの電極の少なくとも一方の電極の内部、または前記有機層側に該電極に隣接し、かつ導電性の有機層の内部に、前記発光層からの発光光により局在プラズモンを生じる複数の金属微粒子が備えられており、
該複数の金属微粒子の少なくとも一部が、前記発光層の近傍に位置しており、
前記金属微粒子の前記発光層から発光される発光光に対する散乱断面積σsが、該発光光に対する吸収断面積σAよりも大きいことを特徴とする有機エレクトロルミネッセンス素子。
【請求項２】
前記金属微粒子の最大長ｄが、下記式（１）を満たすことを特徴とする請求項１記載の有機エレクトロルミネッセンス素子。
【数３】
2011175948.tif 000007
（ここで、λは発光波長、ｎは前記導電層の屈折率、ｎparticleは前記金属微粒子の複素屈折率である。）
【請求項３】
前記金属微粒子の最大長ｄが、該金属微粒子を構成する金属中での電子の平均自由工程よりも大きいことを特徴とする請求項１または２記載の有機エレクトロルミネッセンス素子。
【請求項４】
前記発光層が有機燐光材料からなるものであることを特徴とする請求項１から３いずれか１項記載の有機エレクトロルミネッセンス素子。
【請求項５】
前記一方の電極が、透明導電性材料からなることを特徴とする請求項１から４いずれか１項記載の有機エレクトロルミネッセンス素子。
【請求項６】
前記一方の電極が、前記金属微粒子を構成する金属よりも、前記発光光による表面プラズモンを生じにくい導電性材料からなることを特徴とする請求項１から４いずれか１項記載の有機エレクトロルミネッセンス素子。
【請求項７】
前記金属微粒子が、前記一方の電極の面積の５％以上の面積を占めることを特徴とする請求項１から６いずれか１項記載の有機エレクトロルミネッセンス素子。
【請求項８】
前記一方の電極が、基板上に形成されてなることを特徴とする請求項１から７いずれか１項記載の有機エレクトロルミネッセンス素子。
【発明の詳細な説明】
【技術分野】
【０００１】
本発明は、電界の印加により発光を生じる電界発光素子（エレクトロルミネッセンス素子）に関し、特に、発光の高効率化を図った有機エレクトロルミネッセンス素子に関するものである。
【背景技術】
【０００２】
近年、照明、ディスプレイ光源などとして有機ＥＬが注目されている。しかし、有機ＥＬに用いられる発光材料は耐久性が低いという問題があり、実用化を困難なものとしている。
【０００３】
本質的に有機材料は、励起状態に長時間存在することで、化学結合が壊れ、発光性能が経時的に低下していくことが知られており、この耐久性の低さが有機物を発光素子に用いる際の大きな課題である。
【０００４】
また、一般に有機ＥＬ素子は、基板上に電極層や複数の有機層が積層された構成をしており、発光層において発光した光を、透明電極を介して取り出す構成とされている。この構成においては、各光取り出し側の層界面において臨界角以上で入射された光は、全反射して素子内に閉じ込められてしまい、外部に取り出すことができない。そのため、発光した光を高効率に取り出すことが難しく、ＩＴＯ等の現在よく使われている透明電極の屈折率の場合、その取り出し効率は２０％程度であると言われている。
【０００５】
特許文献１には、有機ＥＬ素子内に金属微粒子を含む散乱層を配置し、光を散乱させることにより、光取り出し効率を高める技術が提案されている。
【０００６】
他方、非特許文献１には、金属微粒子近傍にある色素は励起子寿命が短くなり、耐久性が向上することが記載されている。これに関連し、非特許文献２には、有機発光素子において、発光層の近傍に島状構造の金属を配置することで、発光の増強を図る方法が提案されている。この発光の増強は、発光素子からの双極子放射が金属表面に表面プラズモン（あるいは局在プラズモン）を誘起し、エネルギーを吸収したのちに、再放射する新たな発光が加わることに伴うものである。従って、発光素子の持つ発光過程に新たなプラズモンによる発光遷移が付け加わった形となり、上準位寿命（励起寿命）を短縮する効果が発現できる。このように、プラズモン共鳴を利用することにより、発光効率の向上と共に、励起寿命の短縮化による耐久性の向上効果も期待できる。
【０００７】
さらに、非特許文献３には、ＥＬ素子において、陽極である透明電極（ＩＴＯ）近傍に１２ｎｍ径のＡｕ微粒子を配置させることにより、量子効率５×１０-8〜２．０×１０-6の非常に小さい発光材料に対して、プラズモン増強効果が得られたとの報告がなされている。
【先行技術文献】
【特許文献】
【０００８】
【特許文献１】特開２００７−１６５２８４号公報
【非特許文献】
【０００９】
【非特許文献１】Joseph R. Lakowicz, et al, "Effects of Silver Island Films on Fluorescence Intensity, Lifetimes, and Resonance Energy Transfer", Analytical Biochemistry 301, p.261-277(2002)
【非特許文献２】W. Li et al, Proc. of SPIE, vol. 7032, pp.703224, 2008.
【非特許文献３】A. Fujiki et al, Applied Physics Letters 96, 043307 (2010)
【発明の概要】
【発明が解決しようとする課題】
【００１０】
しかしながら、非特許文献２において、プラズモン増強効果による発光の増強が確認されているのは、光励起型の発光素子（フォトルミネッセンス素子：ＰＬ素子）においてのみであり、電界励起型のＥＬ素子における成功例が報告されていない。
【００１１】
また、非特許文献３においては、量子効率が小さいほど大きなプラズモン増強効果が得られたと記載されている。一般的に、プラズモン増強効果は量子効率の非常に小さい場合に効果を得ることが知られているが、一方で量子効率が大きいものに対するプラズモン増強効果については議論がなされていない。
【００１２】
本発明は、上記事情に鑑みてなされたものであって、量子効率が大きい発光材料を備えた場合であっても、プラズモン増強効果を発現でき、励起子寿命を短くし、耐久性を向上させた有機ＥＬ素子を提供することを目的とするものである。
【課題を解決するための手段】
【００１３】
本発明の有機エレクトロルミネッセンス素子は、２つの電極の間に、該電極間への電界の印加により発光する発光層を含む複数の有機層を備えてなる有機エレクトロルミネッセンス素子であって、
前記２つの電極の少なくとも一方の電極の内部に、または該一方の電極の前記有機層側に隣接し、かつ導電性の有機層の内部に、前記発光層からの発光光により局在プラズモンを生じる複数の金属微粒子が備えられており、
該複数の金属微粒子の少なくとも一部が、前記発光層の近傍に位置しており、
前記金属微粒子の前記発光層から発光される発光光に対する散乱断面積σsが、該発光光に対する吸収断面積σAよりも大きいことを特徴とするものである。
【００１４】
「複数の金属微粒子の少なくとも一部が、前記発光層の近傍に位置して」とは、金属微粒子が、発光光の照射を受けてその表面に生じた局在プラズモンのプラズモン共鳴による効果を発光層に対して生じさることができる程度に発光層に近接して位置していることを意味する。具体的には、プラズモン共鳴による効果を生じさせるためには、複数の金属微粒子の少なくとも一部が前記発光層との最短距離が３０ｎｍ以下に位置していることが望ましい。
【００１５】
「導電性の有機層」とは、前記複数の有機層のうちの導電性を有する有機層であり、具体的には、前記一方の電極に隣接して配置された正孔注入層、電子注入層、正孔輸送層、電子輸送層等の導電性有機層である。複数の金属微粒子は、電極中あるいは導電性の有機層中のいずれにしても導電層中に配置されている。
【００１６】
本発明の有機エレクトロルミネッセンス素子においては、前記金属微粒子の最大長ｄが、下記式（１）を満たすことが望ましい。
【数１】
2011175948.tif 000003
（ここで、λは発光波長、ｎは前記導電層の屈折率、ｎparticleは前記金属微粒子の複素屈折率である。）
【００１７】
また、前記金属微粒子の最大長ｄが、該金属微粒子を構成する金属中での電子の平均自由工程よりも大きいことが望ましい。
【００１８】
前記発光層が有機燐光材料からなるものであることが望ましい。
【００１９】
前記金属微粒子は、球体、楕円球体、ロッド等どのような形状であってもよい。最大長とは、球体の場合直径であり、楕円球体の場合その長径である。
【００２０】
前記金属微粒子の材料としては、前記発光光によりプラズモン共鳴が生じる材料であればよく、Ａｇ（銀）、Ａｕ（金）、Ｐｔ（白金）、Ｃｕ（銅）、Ａｌ（アルミニウム）などの金属、およびこれらの金属のいずれかを主成分とする合金を用いることができる。なおここで、「主成分」は、含量８０質量％以上の成分と定義する。
【００２１】
前記一方の電極は、陰極であっても陽極であってもよい。
また、前記一方の電極は、金属からなるものであってもよいし、透明導電性材料からなるものであってもよい。透明導電性材料としては、ＩＴＯ（酸化チタンインジウム）、ＺｎＯ（酸化亜鉛）等が挙げられる。
【００２２】
前記一方の電極が金属からなるものである場合、Ａｇ、Ｍｇおよびこれらの金属のいずれかを主成分とする合金などからなる半透過の金属電極であってもよいし、Ａｌ、Ｍｇ、Ａｇ，Ｃｕ、Ｃａおよびこれらの金属のいずれかを主成分とする合金などからなる光を透過しない金属電極であってもよい。
【００２３】
なお、前記一方の電極が、前記金属微粒子を構成する金属よりも、前記発光光による表面プラズモンを生じにくい導電性材料からなるものであってもよい。
【００２４】
金属微粒子の配列はランダムであっても周期状であってもよい。
【００２５】
なお、前記複数の金属微粒子が、前記一方の電極の面積の５％以上の面積を占めることが望ましい。
「前記複数の金属微粒子が、前記一方の電極の面積の５％以上の面積を占める」とは、前記複数の金属微粒子を電極表面に投影させた際に、複数の金属微粒子の投影像が電極表面の面積の５％以上を占めることを意味する。
【００２６】
なお、本発明の有機エレクトロルミネッセンス素子においては、前記一方の電極が、基板上に形成されなるものであることが好ましい。
【００２７】
本発明者らは、燐光のように量子効率が大きい発光材料についても、プラズモンによる増強効果を有効に発現させることができるようにするための検討を行い、本発明を想到するに至ったものである。既述の通り、プラズモン増強効果は、量子効率が非常に小さい材料に対して有効であるが、量子効率が大きい材料に対してプラズモン増強効果を得ることについての議論はなされてこなかった。本発明者らは、この従来重視されていなかった点に着目して、量子効率が大きい発光材料に対してもプラズモン増強効果を有効に発現させることができるための条件を見いだしたものである。
【発明の効果】
【００２８】
本発明の有機ＥＬ素子は、少なくとも一方の電極の内部に、または該一方の電極の前記有機層側に隣接し、かつ導電性の有機層の内部に、発光層からの発光光によりプラズモン共鳴を生じる複数の金属微粒子が備えられており、複数の金属微粒子の少なくとも一部が、発光層の近傍に位置しているので、プラズモンによる発光遷移による、発光増強と励起子寿命を短縮する効果を得ることができる。すなわち、プラズモン増強効果として、周囲の物質との反応性が高い状態である励起子として存在する時間を短縮させることにより、耐久性を向上させることができる。また、金属微粒子の発光層から発光される発光光に対する散乱断面積σsが、該発光光に対する吸収断面積σAよりも大きいので、量子効率の高い発光材料に対しても、非常に有効にプラズモン増強効果を発現させることができる。
【００２９】
本発明のＥＬ素子のように、金属微粒子の発光層から発光される発光光に対する散乱断面積σsが、該発光光に対する吸収断面積σAよりも大きいという条件を満たす金属微粒子を備えれば、量子効率の大きい発光材料のみならず、量子効率の低い発光材料に対してもプラズモン増強効果は有効である。
【００３０】
また、本発明の有機ＥＬ素子は、金属微粒子を電極の内部にまたは、該電極に隣接して備える構成であるので、金属微粒子を電極から離れた有機層の内部に備えた構成と比較して、製造工程を簡単なものとすることができる。
【図面の簡単な説明】
【００３１】
【図１】本発明の第１の実施形態の有機ＥＬ素子の層構造を模式的に示す断面図
【図２】金属構造の電極面積に対する割合を説明するための説明図
【図３】本発明の第２の実施形態の有機ＥＬ素子の層構造を模式的に示す断面図
【図４】実施例１の有機ＥＬ素子の層構造を模式的に示す断面図
【図５】比較例１−３の有機ＥＬ素子の層構造を模式的に示す断面図
【発明を実施するための形態】
【００３２】
以下、図面を参照して本発明に係る実施形態のエレクトロルミネッセンス素子（ＥＬ素子）について説明する。なお、各図においては視認しやすくするため、構成要素の縮尺は実際のものとは適宜異ならせてある。
【００３３】
＜第１の実施形態＞
図１は、本発明の第１の実施形態の有機ＥＬ素子１の構造を模式的に示す断面図である。
【００３４】
本実施形態の有機ＥＬ素子１は、ガラス等からなる透明基板１０上に、光透過性を有する陽極１１、正孔注入層１２、正孔輸送層１３、発光層１４、電子輸送層１５、電子注入層１６、陰極１７がこの順に積層されてなり、さらに陽極１１の正孔注入層１２側の表面に、発光層１４からの発光光によりプラズモン共鳴を生じる金属微粒子２１からなる金属構造２０を備えている。金属微粒子２１は陽極１１の表面に接触するように配置されており、金属微粒子２１間には導電性有機層である正孔注入層１２が埋め込まれている。また、金属微粒子２１としては、発光層１４から発光される発光光に対する散乱断面積σsが、その発光光に対する吸収断面積σAよりも大きいものが備えられている。
【００３５】
本有機ＥＬ素子１は、電極１１、１７間に電界を印加することにより、発光層１４から生じる発光光が、陽極１１側から射出するよう構成されている。
【００３６】
なお、図１は模式図であり、金属微粒子２１間が正孔注入層１２により完全に埋め込まれ、正孔注入層１２の上面は平坦となっているように記載されているが、後述する製造方法により作製される実際の素子においては、正孔注入層１２は、粒子２１の表面に沿って形成されるため、正孔注入層の上面（積層面）は粒子２１に沿って波打った面となり、さらに積層される各層の上面もそれに応じて波打った面となる。粒子からの膜厚が増すにつれて積層面の凹凸は緩和される。
【００３７】
発光層１４は、陽極１１、陰極１７から注入された電子、正孔が再結合することにより発光を生じる発光領域であり、有機ＥＬ素子の発光層として適用可能なものであれば特に制限なく、所望の発光波長により材料を選択すればよい。但し、本発明は特に、量子効率の高い発光層材料に対して有効であり、量子効率が０．５以上であるような燐光材料を用いることが望ましい。
【００３８】
陽極１１は、ＩＴＯあるいはＺｎＯ等の透明導電性材料からなる透明電極であってもよいし、Ａｇ，Ｍｇおよびこれらの金属のいずれかを主成分とする合金等からなる半透過の金属電極であってもよい。金属電極の場合、その厚みを薄く形成することにより光透過性を持たせることができる。
【００３９】
金属微粒子２１は、発光層１４から発光される発光光に対する散乱断面積σsが、その発光光に対する吸収断面積σAよりも大きいものであればよい。なお、散乱断面積σsおよび吸収断面積σAは、入射方向によっても異なるが、ここでは、いずれかの方向からの発光光に対して、σs＞σAを満たせばよい。もっとも、いずれの方向からの発光光に対しても、σs＞σAを満たすものであることが特に好ましい。
金属微粒子２１の発光層１４から発光される発光光に対する散乱断面積σsが、その発光光に対する吸収断面積σAであることにより、量子効率の大きな燐光材料に対しても、プラズモンによる増強効果を発現させることができる。
【００４０】
金属微粒子２１の粒子径（最大長ｄ）は、上記条件を満たす大きさであればよいが、上記条件を充足する、より好ましい最大長ｄは、以下の式（１）で表される。
【数２】
2011175948.tif 000004
（ここで、λは発光波長、ｎは前記導電層の屈折率、ｎparticleは前記金属微粒子の複素屈折率である。）
式（１）中において、Ｉｍは虚数部分、Ａｂｓは絶対値を意味する。
【００４１】
上記式（１）は、局在プラズモンを生じうる金属微粒子サイズ（粒子径が発光光波長より小）であるときに成り立つレーリー散乱の近似式より導出したものである。
この式を充足する粒子径を有する金属微粒子は量子効率の大きな発光材料に対してさらに有効にプラズモン増強効果を発現させることができる。
【００４２】
また、金属微粒子２１は、その粒子径（最大長）ｄが、金属微粒子を構成する金属中での電子の平均自由工程よりも大きいものであることが望ましい。これにより、金属における発光光の吸収を抑制することができ、プラズモンによる増強をより効果的なものとすることができる。
【００４３】
金属微粒子２１は周期的に配列されていてもよいし、ランダムに配列されていてもよい。
【００４４】
金属微粒子２１の材料としては、発光光により表面または局在プラズモンを生じうる金属からなるものであればよく、Ａｕ，Ａｇ，Ｐｔ、Ｃｕ，Ａｌ、およびこれらの金属のいずれかを主成分とする合金が適用可能である。
【００４５】
また、複数の金属微粒子２１は、発光光により金属微粒子に生じた局在プラズモンのプラズモン共鳴による効果を発光層に対して生じさせることができる程度に発光層に近接して、その少なくとも一部が、発光層１４の近傍に位置する。発光層１４から距離が離れすぎると、発光光とのプラズモン共鳴が生じにくくなり、発光増強効果を得ることができないため、複数の金属微粒子２１の少なくとも一部が、発光層１４と３０ｎｍ以下の距離に位置していることが望ましい。ここで、金属微粒子２１と発光層１４との距離は両者の最も近い部分の距離（最短距離）をいうものとする。
【００４６】
一方、金属微粒子２１が、発光層１４と接触あるいは、５ｎｍ未満の距離ｄで近接していると、発光層１４から直接電荷移動が生じ、発光の減衰が生じる可能性が高いため、発光層１４とは５ｎｍ以上離間していることが望ましい。
【００４７】
なお、複数の金属微粒子２１は、その金属微粒子２１から構成される金属構造２０を電極１１表面に投影させた際に、金属構造の投影像が電極表面の面積の５％以上を占めることが望ましい。図２は、金属構造２０を構成する粒子２１の電極１１の表面１１Ａ上における投影像２１ａを示す投影模式図である。図２に示すように、電極表面１１Ａの面積に対して粒子の投影像２１ａが占める割合が５％以上であること好ましい。金属構造の投影像の電極表面に対する割合が小さすぎると、微粒子と発光光のプラズモン共鳴が生じにくくなり、発光増強効果及び励起寿命の短縮化による耐久性向上の効果を得ることが出来ないため、割合は５％以上である事が望ましい。なお、金属構造が、光射出する側の電極に設けられている場合には、発光光を透過する必要があるため、４０％程度の透過率を呈する程度の空隙が必要であるが、光射出側でない電極に設けられている場合には、金属構造の投影像の電極表面に対する割合が１００％であってもよい。
【００４８】
本実施形態の有機ＥＬ素子１は、上述の金属微粒子膜からなる金属構造２０を、その一部が、発光層１４の近傍（３０ｎｍ以下の距離）となるように備えており、発光光と金属微粒子２１とのプラズモン共鳴による、発光増強と上準位寿命（励起寿命）を短縮する効果を得ることができる。これにより、発光効率、励起寿命の短縮化による耐久性を向上させることができる。
【００４９】
なお、金属微粒子２１からなる金属構造２０は、基板１０上に、ＩＴＯ等の透明材料からなる陽極１１を形成した後、陽極１１上に１０ｎｍ程度の厚みに金属層を蒸着し、その後、所定温度でアニールすることにより形成することができる。
【００５０】
本実施形態の有機ＥＬ素子は、基板１０上に陽極１１、上述の方法により金属構造２０を形成した後、該金属構造２０を有する陽極１１上に正孔注入層１２、正孔輸送層１３、発光層１４、電子輸送層１５、電子注入層１６、陽極１７を順次蒸着積層することにより製造することができる。
【００５１】
このように、本実施形態の有機ＥＬ素子は、基板１０上の陽極１１に隣接して複数の金属微粒子からなる金属構造が設けられ、その金属構造を埋め込むように有機層１２〜１６が設けられているので、簡易な製造工程により製造することができる。
【００５２】
上記実施形態において、正孔注入層１２、正孔輸送層１３、発光層１４、電子輸送層１５、電子注入層１６などの各有機層は、それぞれの機能を有する層として周知の種々の材料のなかから、適宜選択可能である。さらに、正孔ブロック層、電子ブロック層、保護層などの層が備えられていてもよい。
【００５３】
上記第１の実施形態の有機ＥＬ素子は、ガラス基板１０上に陽極電極側から積層されてなる構成であるが、ガラス基板１０上に陰極電極側から積層され、陰極電極上に複数の金属微粒子が備えられた構成であっても、金属構造の少なくとも一部が発光層の近傍となるように構成されていれば、同様の効果を得ることができる。
【００５４】
また、上記第１の実施形態の有機ＥＬ素子は、基板１０上に透明電極が設けられ、基板側から発光光を射出するよう構成されているが、基板１０に、Ａｌ、Ｍｇ、Ａｇ，Ｃｕ、Ｃａ等からなる光を透過しない金属電極を備え、有機層上に発光光を透過する電極を備え、基板と対向する面から発光光を射出するよう構成されていてもよい。
【００５５】
また、第１の実施形態の有機ＥＬ素子は、金属微粒子２１が陽極１１の有機層側に備えられ、導電性有機層である正孔注入層１２で埋め込まれた形態であるが、金属微粒子２１は、陽極１１内に備えられていてもよい。
【００５６】
＜第２の実施形態＞
図３は、第２の実施形態の有機ＥＬ素子２の構成を模式的に示す断面図である。なお、以下の各図においては、第１の実施形態のＥＬ素子１と同様の構成要素には同一の符号を付している。
【００５７】
有機ＥＬ素子２は、複数の金属微粒子２１からなる金属構造２０が陽極１１上でなく、陽極１１内に配置されてなるものである点で第１の実施形態の有機ＥＬ素子１と異なる。本素子２においては、陽極１１内の金属微粒子２１が発光層１４と、発光光によるプラズモン共鳴が生じる程度に近接するよう構成されている。
【００５８】
本実施形態においては、陽極１１は透明導電性材料からなる透明電極などの発光光により表面または局在プラズモンが生じない材料、または、金属微粒子２１を構成する金属よりも発光光による表面または局在プラズモンを生じにくい金属から構成される。このとき、金属微粒子２１と陽極１１とはその材料が異なることから明らかに区別ができ、金属構造２０の効果が顕著に現れる。
【００５９】
本実施形態の有機ＥＬ素子２は、第１の実施形態の場合と同様に、複数の金属微粒子を、その一部が、発光層１４の近傍となるように備えているので、発光光と金属微粒子とのプラズモン共鳴による、発光増強と上準位寿命（励起寿命）を短縮する効果を得、素子の耐久性を向上させることができる。
【００６０】
透明導電性材料中に複数の金属微粒子２１を配置する具体的な方法としては、基板上に透明電極を製膜し、その上に金属を製膜し、所定温度でアニールすることにより多数の金属微粒子を形成し、さらにこの多数の金属微粒子を覆うように透明電極を製膜する方法が挙げられる。
【００６１】
このように、本実施形態の有機ＥＬ素子２は、基板１０上の陽極１１内部に金属構造が設けられているので、簡易な製造工程により製造することができる。
【００６２】
上記各実施形態においては、金属微粒子２１は球状であるとしたが、粒状であればよく、楕円球状、ロッド状等であってもよい。
【００６３】
なお、上記各実施形態においては、複数の金属微粒子２１からなる金属構造２０が、２つの電極１１、１７のうちの一方の電極１１にのみ形成されている素子を説明したが、金属構造２０は２つの電極１１、１７の両方に形成されていてもよい。
【実施例】
【００６４】
本発明の有機ＥＬ素子の実施例、比較例を作製し、以下の実験を行った。
【００６５】
（実施例１）
透明基板１０としてガラス基板を用い、ガラス基板上に、以下の順で蒸着を行い、緑色素子である実施例１の有機ＥＬ素子を作製した。図４は実施例１の有機ＥＬ素子の層構成を模式的に示す断面図である。
【００６６】
まず、ガラス基板１０上に陽極１１としてスパッタにてＩＴＯを１００ｎｍ製膜した。ＩＴＯ上にＡｇを１２ｎｍ蒸着後、Ｎ２雰囲気中３００℃にて６０分加熱（アニール）することにより、粒子径８０〜１２０ｎｍの複数のＡｇ微粒子からなる微粒子膜（金属構造）２０を得た。次に、正孔注入層１２として２−ＴＮＡＴＡ(4,4,4,-トリス（2-ナフチルフェニルアミノ）トリフェニルアミン)とＦ４−ＴＣＮＱとを、Ｆ４−ＴＣＮＱが０．３％となるように１０ｎｍ蒸着し、次に、正孔輸送層１３としてＮＰＤ（N，N’−ジナフチル−N，N’−ジフェニル−〔1，1’−ビフェニル〕を１０ｎｍ蒸着し、さらに、発光層１４としてＣＢＰ−１０％Ｉｒ(ｐｐｙ)３を３０ｎｍ、電子輸送層１５としてＢＡｌｑを１５０ｎｍ、電子注入層１７としてＬｉＦを１ｎｍ、陰極１８としてＡｌを１００ｎｍ順次蒸着した。２種類以上の物質を共蒸着している層においては、濃度の小さい物質の蒸着速度を調整し、所望の濃度となるようにした。蒸着速度については、水晶振動子を用いて測定を行った。
作製した積層体を、窒素ガスで置換したグローブボックス内に入れ、ガラス板および紫外線硬化型の接着剤を用いて封止を行い、実施例１の有機ＥＬ素子を完成した。
【００６７】
本素子の発光材料であるＩｒ(ｐｐｙ)３は、緑色の燐光材料であり量子効率は０．８５である。
また、有機層（屈折率１．７）中の粒子径８０ｎｍのＡｇ微粒子の、発光光波長であるＩｒ(ｐｐｙ)３ピーク波長（５１５ｎｍ）に対する散乱断面積σs＝０．３１５８２[μｍ2]、吸収断面積σA＝０．００４８８６[μｍ2]であり、粒子径１２０ｎｍのＡｇ微粒子の場合、散乱断面積σs＝０．０５２８９４[μｍ2]、吸収断面積σA＝０．００９５８４[μｍ2]である。ここでは、いずれもσs＞σAを満たしている。
【００６８】
（比較例１−１）
比較例１−１として、上記実施例１の構成において、Ａｇ粒子膜（金属構造）２０を備えていない有機ＥＬ素子を作製した。上記実施例１の作製工程において、Ａｇ蒸着および３００℃でのアニール工程を省くことにより作製した。
【００６９】
（比較例１−２）
比較例１−２として、上記実施例１の構成において、粒子径が８０〜１２０ｎｍのＡｇ微粒子に代えて、粒子径が２０〜３０ｎｍのＡｇ微粒子を備えた有機ＥＬ素子を作製した。すなわち、本比較例１−２は、実施例１と比較して粒子径の小さいＡｇ微粒子を備えるものとした。上記実施例１の作製工程における金属構造の作製工程のみ変更した。ここでは、ＩＴＯ上にＡｇを４ｎｍ蒸着後、Ｎ２雰囲気中３００℃にて６０分加熱（アニール）することにより、粒子径２０〜３０ｎｍのＡｇ微粒子２１からなる微粒子膜（金属構造）２０を得た。他の作製工程は実施例１と同様とした。
【００７０】
有機層（屈折率１．７）中の粒子径２０ｎｍのＡｇ微粒子の、発光光波長であるＩｒ(ｐｐｙ)３ピーク波長（５１５ｎｍ）に対する散乱断面積σs＝２．１９×１０-5[μｍ2]、吸収断面積σA＝０．０００１７１[μｍ2]であり、粒子径３０ｎｍのＡｇ微粒子の場合、散乱断面積σs＝０．０００３２７[μｍ2]、吸収断面積σA＝０．０００７６６[μｍ2]である。ここでは、いずれもσs＜σAとなっている。
【００７１】
（比較例１−３）
比較例１−３として、上記実施例１の構成において、電極に隣接して配置された粒子径が８０〜１２０ｎｍのＡｇ微粒子に代えて、４０〜５０ｎｍのＡｇ微粒子が発光層から５０ｎｍ離れて配置された有機ＥＬ素子を作製した。図５は比較例１−３の有機ＥＬ素子の層構成を模式的に示す断面図である。
【００７２】
上記実施例１の作製工程において、Ａｇ蒸着および３００℃でのアニール工程を省き、電子輸送層１６としてＢＡｌｑを１５０ｎｍ蒸着する工程において、まず、ＢＡｌｑを５０ｎｍ蒸着し、そのＢＡｌｑ層上にＡｇを１０ｎｍ蒸着し、さらにＢＡｌｑ１００ｎｍを蒸着した。それ以外は実施例１と同様の作製方法とした。
【００７３】
有機層（屈折率１．７）中の粒子径４０ｎｍのＡｇ微粒子の、発光光波長であるＩｒ(ｐｐｙ)３ピーク波長（５１５ｎｍ）に対する散乱断面積σs＝０．００２５８６[μｍ2]、吸収断面積σA＝０．００２６０２[μｍ2]であり、粒子径５０ｎｍのＡｇ微粒子の場合、散乱断面積σs＝０．０１１８８７[μｍ2]、吸収断面積σA＝０．００６２６３[μｍ2]である。５０ｎｍのときσs＞σAを満たすが、４０ｎｍではσs＜σAとなっている。
【００７４】
（実施例２）
透明基板１０としてガラス基板を用い、ガラス基板上に、以下の順で蒸着を行い、赤色素子である有機ＥＬ素子を作製した。
【００７５】
まず、ガラス基板１０上に陽極１１としてスパッタにてＩＴＯを１００ｎｍ製膜した。ＩＴＯ上にＡｇを１２ｎｍ蒸着後、Ｎ２雰囲気中３００℃にて６０分加熱（アニール）することにより、粒子径８０〜１２０ｎｍのＡｇ微粒子２１からなる微粒子膜（金属構造）２０を得た。次に、正孔注入層１２としてＭｏＯ3を１０ｎｍ蒸着し、次に、正孔輸送層１３としてＮＰＤ（N，N’−ジナフチル−N，N’−ジフェニル−〔1，1’−ビフェニル〕を７ｎｍ蒸着し、さらに、ブロック層として化合物１を３ｎｍ蒸着し、発光層１４として化合物２−５％化合物３を３０ｎｍ、電子輸送層１５としてＢａｌｑを５５ｎｍ、電子注入層１７としてＬｉＦを１ｎｍ、陰極１８としてＡｌを１００ｎｍ順次蒸着した。なお、実施例１の場合と同様に、２種類以上の物質を共蒸着している層においては、濃度の小さい物質の蒸着速度を調整し、所望の濃度となるようにした。蒸着速度については、水晶振動子を用いて測定を行った。
作製した積層体を、窒素ガスで置換したグローブボックス内に入れ、ガラス板および紫外線硬化型の接着剤を用いて封止を行い、実施例２の有機ＥＬ素子を完成した。
【００７６】
上記化合物１、２および３はそれぞれ次の化学構造式で表される化合物である。
【化１】
2011175948.tif 000005
【００７７】
本素子の発光材料である化合物３は赤色の燐光材料であり量子効率は０．６である。
また、有機層（屈折率１．７）中の粒子径８０ｎｍのＡｇ微粒子の、発光光波長である化合物３のピーク波長（６１０ｎｍ）に対する散乱断面積σs＝０．０２８２０６[μｍ2]、吸収断面積σA＝０．００３９５３[μｍ2]であり、粒子径１２０ｎｍのＡｇ微粒子の場合、散乱断面積σs＝０．０５７０４９[μｍ2]、吸収断面積σA＝０．００３４８[μｍ2]である。ここでは、いずれもσs＞σAを満たしている。
【００７８】
（比較例２−１）
比較例２−１として、上記実施例２の構成において、Ａｇ粒子膜（金属構造）２０を備えていない有機ＥＬ素子を作製した。上記実施例２の作製工程において、Ａｇ蒸着および３００℃でのアニール工程を省くことにより作製した。
【００７９】
（比較例２−２）
比較例２−２として、上記実施例２の構成において、粒子径が８０〜１２０ｎｍのＡｇ微粒子に代えて、粒子径が２０〜３０ｎｍのＡｇ微粒子を備えた有機ＥＬ素子を作製した。すなわち、本比較例２−２は、実施例２と比較して粒子径の小さいＡｇ微粒子を備えるものとした。上記実施例２の作製工程における金属構造の作製工程のみ変更した。ここでは、ＩＴＯ上にＡｇを４ｎｍ蒸着後、Ｎ２雰囲気中３００℃にて６０分加熱（アニール）することにより、粒子径２０〜３０ｎｍのＡｇ微粒子２１からなる微粒子膜（金属構造）２０を得た。他の作製工程は実施例２と同様とした。
【００８０】
有機層（屈折率１．７）中の粒子径２０ｎｍのＡｇ微粒子の、発光光波長である化合物３のピーク波長（６１０ｎｍ）に対する散乱断面積σs＝３．３９×１０-6[μｍ2]、吸収断面積σA＝２．６６×１０-5[μｍ2]であり、粒子径３０ｎｍのＡｇ微粒子の場合、散乱断面積σs＝４．２９×１０-5 [μｍ2]、吸収断面積σA＝０．０００１０１[μｍ2]である。ここでは、いずれもσs＜σAとなっている。
【００８１】
（実施例３）
実施例３として、上記実施例２の構成において、電子輸送層１５の厚みを２３０ｎｍと厚膜にした点以外は同じ構成の有機ＥＬ素子を作製した。上記実施例２の作製工程においいて電子輸送層であるＢａｌｑを２３０ｎｍ蒸着した点以外は同様として作製した。
【００８２】
（比較例３）
比較例３として、上記実施例３の構成において、Ａｇ粒子膜（金属構造）２０を備えていない有機ＥＬ素子を作製した。上記実施例３の作製工程において、Ａｇ蒸着および３００℃でのアニール工程を省くことにより作製した。
【００８３】
なお、実施例および比較例の各素子は、両電極間でキャビティ効果を得るために、発光層が電極間に生じる発光光の定在波の腹（定在波による電界が最大となる位置）と略一致するように設計されている。実施例１、２は基本振動の定在波、実施例３は２倍振動の定在波として設計した。
各素子において、Ａｇ微粒子の大きさは、ＳＥＭ（走査型電子顕微鏡）により素子断面を観察して確認した。Ａｇ微粒子は概ね楕円球体であった。
【００８４】
＜発光寿命測定＞
実施例および比較例の各有機ＥＬ素子について、窒素レーザ光（波長３３７ｎｍ、パルス幅１ｎｓ）を励起光として照射し、それぞれの発光材料からの発光寿命をストリークカメラ（浜松ホトニクス社製Ｃ４３３４）により測定した。
【００８５】
＜ＥＬ外部量子効率測定＞
東陽テクニカ（株）製ソースメジャーユニット２４００を用いて、各有機ＥＬ素子に直流電流を通電し発光させ、その時の発光スペクトルを、トプコン社製分光放射輝度計ＳＲ−３を用いて測定した。素子の電流密度が０．２５ｍＡ／ｃｍ2における外部量子効率を、波長毎の強度換算法により算出した。
【００８６】
＜ＥＬ駆動半減寿命測定＞
実施例および比較例の各有機ＥＬ素子について、それぞれ輝度２０００ｃｄ／ｍ２になる直流電流値を測定し、その電流値でそれぞれの素子を連続駆動して輝度が１０００ｃｄ／ｍ２になるまでの時間を測定した。
【００８７】
各素子についての外部量子効率、発光寿命、ＥＬ駆動半減寿命を表１に示す。表１に示すように、緑色素子である実施例１は、Ａｇ粒子を備えない比較例１−１、散乱断面積σs＜吸収断面積σAを満たさない比較例１−２、およびＡｇ粒子が発光層に配置されている比較例１−３と比較して、外部量子効率が高くなり、発光寿命が短くなり、またＥＬ駆動耐久性が延びていることが確認できた。
【００８８】
また、赤色素子である実施例２についても、Ａｇ粒子を備えない比較例２−１、散乱断面積σs＜吸収断面積σAを満たさない比較例２−２と比較して、外部量子効率が高くなり、発光寿命がなくなり、またＥＬ駆動耐久性が延びていることが確認できた。
さらに、実施例３のように、電子輸送層の厚みを厚くした場合にも同様の効果が得られることが確認できた。
【００８９】
実施例１と比較例１−１、１−２、実施例２と比較例２−１、２−２から、従来量子効率の小さいものに対して良好なプラズモン増強効果を発現させると考えられていた粒子径２０〜３０ｎｍの金属微粒子を備えた比較例１−２、２−２では、微粒子を備えていない比較例１−１、２−１よりも、外部量子効率、耐久性共に低下した。本実施例、比較例で用いた量子効率０．８５、０．６の大きな材料に対しては、粒子径２０〜３０ｎｍの金属微粒子では、プラズモン増強の効果が得られないどころか、特性が低下することが明らかになった。これは、粒子径２０〜３０ｎｍでは、散乱断面積が吸収断面積よりも小さいために、金属微粒子による発光光の吸収が大きいことによると考えられる。
【００９０】
一方、本発明の、散乱断面積が吸収断面積よりも大きいという条件を満たす金属微粒子を備えた実施例１、２および３は、それぞれ金属微粒子を備えない比較例１−１、２−１および３よりも外部量子効率、耐久性共に向上し、プラズモン増強効果が有効に発現した。
【表１】
2011175948.tif 000006
【符号の説明】
【００９１】
１、２    有機ＥＬ素子
１０    透明基板
１１    陽極
１２    正孔注入層
１３    正孔輸送層
１４    発光層
１５    電子輸送層
１６    電子注入層
１７    陰極
２０    金属構造
２１    金属微粒子
【図１】
2011175948.tif 000008
【図２】
2011175948.tif 000009
【図３】
2011175948.tif 000010
【図４】
2011175948.tif 000011
【図５】
2011175948.tif 000012